본 발명 의 일실 시예 에 따르 면 , 피도 금체 특히 , 알루미늄 계 도 금체 와 자성 도금 박막 간 의 접착력 을 향상 시킬 수 있 다 . 또한 , 자성 이 우수 한 도 금체 를 제공 할 수 있 다 . 또한 , 전류 밀도 에 따른 금속 성분 비 ( metal composite ratio ) 의 변화 와 자기 특성 변화 를 확인 하 였 다 . 전류 밀도 가 증가 할수록 코발트 ( cobalt ) 에 비해 니켈 ( nickel ) 의 비율 이 증가 하 는 것 을 확인 할 수 있 었 다 . 이 는 코발트 에 비해 니켈 이 더 높 은 환원 전위 를 가지 기 때문 이 다 . 뿐 만 아니 라 VSM 분석 을 통해 전류 밀도 가 증가 할수록 포화 자화 값 은 증가 하 고 보자력 은 감소 하 는 경향 을 확인 할 수 있 었 다 . 인덕션 용기 에 적용 하 기 위해 보자력 이 크 며 최대한 낮 은 자기장 에 포화 될 수 있 는 자성 박막 을 개발 하 였 다 . 이 를 통하 여 , 인덕션 히팅 조리 기구 에 이용 할 수 있 는 재료 를 제공 할 수 있 다 .